"下記式1で表される液晶化合物。R1-A1a-Z1-A2b-Z2-A3c-Z3-A4-CH2CF2CF2O-A5-Z4-A6d-Z5-A7e-R21ただし、式1中の記号は、以下の意味を示す。R1、R2:相互に独立して、水素原子、ハロゲン原子、-CN、-NCS、-SF5または炭素数1~18の1価の脂肪族炭化水素基であり、基中の1つ以上の-CH2-は、エーテル性酸素原子-O-、チオエーテル性硫黄原子-S-で置換されていてもよく、基中の任意の水素原子はフッ素原子で置換されていてもよい。A1、A2、A3、A4、A5、A6、A7:相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基。該基中の1つ以上の水素原子はハロゲン原子で置換されていてもよく、該基中に存在する1つまたは2つの=CH-基は窒素原子で置換されていてもよく、1つまたは2つの-CH2-基は-O-または-S-で置換されていてもよい。Z1、Z2、Z3、Z4、Z5:相互に独立して、単結合、炭素数1~4の2価の脂肪族炭化水素基であり、基中の1つ以上の-CH2-は、-O-または-S-で置換されていてもよく、基中の任意の水素はフッ素で置換されていてもよい。a、b、c、d、e:相互に独立して0または1。ただし、0≦abcde≦3。前記式1で表される液晶化合物が、下記式1-1で表される化合物である、請求項1に記載の液晶化合物。R11-A11a-Z11-A21b-Z21-A31c-Z31-A41-CH2CF2CF2O-A51-Z41-A61d-Z51-A71e-R211-1ただし、式中の記号は、以下の意味を示す。R11、R21:相互に独立して、水素原子、フッ素原子、-SF5、または炭素数1~18のアルキル基、または炭素数2~18のアルケニル基。該基中の1以上の-CH2-は-O-または-S-で置換されていてもよく、基中の1つ以上の水素原子はフッ素原子で置換されていてもよい。A41:トランス-1,4-シクロへキシレン基、1,4-シクロヘキセニレン基、1,3-シクロブチレン基、1,2-シクロプロピレン基、1,2,3,4-テトラヒドロナフタレン-2,6-ジイル基、デカヒドロナフタレン-2,6-ジイル基。該基中の1つ以上の水素原子はハロゲン原子で置換されていてもよく、1つまたは2つの-CH2-基は-O-または-S-で置換されていてもよい。A11、A21、A31、A51、A61、A71:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z11、Z21、Z31、Z41、Z51:相互に独立して、単結合、炭素数1~4のアルキレン基であり、基中の1つ以上の-CH2-は-O-で置換されていてもよく、また基中の1つ以上の水素原子はフッ素原子で置換されていてもよい。a、b、c、d、eは前記と同じ意味である。前記式1で表される液晶化合物が、下記式1-2で表される化合物である、請求項1又は2に記載の液晶化合物。R12-A12a-Z12-A22b-Z22-A32c-Z32-A42-CH2CF2CF2O-A52-Z42-A62d-Z52-A72e-R221-2ただし、式中の記号は、以下の意味を示す。R12:水素原子、炭素数1~10のアルキル基または炭素数1~10の置換アルキル基。R22:フッ素原子、-SF5、水素原子、炭素数1~10のアルキル基または炭素数1~10の置換アルキル基。A42:トランス-1,4-シクロへキシレン基。該基中の1つ以上の水素原子はハロゲン原子で置換されていてもよく、1つまたは2つの-CH2-基は-O-または-S-で置換されていてもよい。A12、A22、A32、A52、A62、A72:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z12、Z22、Z32、Z42、Z52:相互に独立して、単結合または炭素数1~4のアルキレン基。a、b、c、d、eは前記と同じ意味である。下記工程1、工程2および工程3を含むことを特徴とする、請求項1に記載の式1で表される化合物においてA4が置換されていてもよいトランス-1,4-シクロへキシレン基である、下記式1βで表される化合物の製造方法。工程1:ラジカル開始剤を作用させ、下記式2で表される化合物を下記式3で表される化合物に付加させ下記式4で表される化合物を得る工程。工程2:前記式4で表される化合物を脱ハロゲン化水素して、下記式1αで表される化合物を得る工程。R1-A1a-Z1-A2b-Z2-A3c-Z3-Cye-CH2CF2CF2O-A5-Z4-A6d-Z5-A7e-R21α工程3:前記式1αで表される化合物を水素添加して、下記式1βで表される化合物を得る工程。R1-A1a-Z1-A2b-Z2-A3c-Z3-Cy-CH2CF2CF2O-A5-Z4-A6d-Z5-A7e-R21βただし、式2、式3、式4、式1αおよび式1β中のR1、R2、A1、A2、A3、A5、A6、A7、Z1、Z2、Z3、Z4、Z5、a、b、c、dおよびeは請求項1の式1と同じ意味を示す。また、X1およびX2はハロゲン原子または水素原子である。また、式中の-Cye-は1,4-シクロヘキセニレン基であり、-Cy-はトランス-1,4-シクロへキシレン基である。請求項1ないし3のいずれかに記載の液晶化合物を含む液晶組成物。請求項5に記載の液晶組成物を、電極が配設された2枚の基板間に封入してなる液晶電気光学素子。本発明は、他の液晶材料または非液晶材料との相溶性に優れ、化学的にも安定であり、かつ液晶電気光学素子に用いた場合に広い温度範囲で高速応答性に優れ低電圧駆動できる性質を有する液晶化合物およびその製造方法を提供することを目的とする。また、該液晶化合物中の各基を調整することにより、前記の特性に加えて、大きな誘電率異方性等を併せ持つ液晶化合物を提供することも目的とする。また、本発明は、該液晶化合物を含有し、広い温度範囲において低電圧で駆動でき、表示品位の高い液晶電気光学素子を得るのに好適な液晶組成物およびその液晶組成物を用いた液晶電気光学素子を提供することを目的とする。本発明者らは鋭意検討を重ねた結果、このような課題の解決策として、-CH2CF2CF2O-連結基を有する特定構造の化合物を液晶組成物に含有させた場合に、その液晶組成物を用いた液晶電気光学素子が広い動作温度範囲、低動作電圧、高速応答性、化学的安定性等の種々の要求性能を満たすのに有用な化合物であることを見出し、本発明を完成させた。すなわち、本発明は、式1で表される液晶化合物を提供する。R1-A1a-Z1-A2b-Z2-A3c-Z3-A4-CH2CF2CF2O-A5-Z4-A6d-Z5-A7e-R21式1中の記号は、以下の意味を示す。R1、R2:相互に独立して、水素原子、ハロゲン原子、-CN、-NCS、-SF5または炭素数1~18の1価の脂肪族炭化水素基であり、基中の1つ以上の-CH2-は、エーテル性酸素原子-O-、チオエーテル性硫黄原子-S-で置換されていてもよく、基中の任意の水素原子はフッ素原子で置換されていてもよい。A1、A2、A3、A4、A5、A6、A7:相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基。該基中の1つ以上の水素原子はハロゲン原子で置換されていてもよく、該基中に存在する1つまたは2つの=CH-基は窒素原子で置換されていてもよく、1つまたは2つの-CH2-基は-O-または-S-で置換されていてもよい。Z1、Z2、Z3、Z4、Z5:相互に独立して、単結合、炭素数1~4の2価の脂肪族炭化水素基であり、基中の1つ以上の-CH2-は、-O-または-S-で置換されていてもよく、基中の任意の水素はフッ素で置換されていてもよい。a、b、c、d、e:相互に独立して0または1。ただし、0≦abcde≦3。前記式1で表される液晶化合物のうちでも、下記式1-1で表される化合物が好ましい。R11-A11a-Z11-A21b-Z21-A31c-Z31-A41-CH2CF2CF2O-A51-Z41-A61d-Z51-A71e-R211-1式中の記号は、以下の意味を示す。R11、R21:相互に独立して、水素原子、フッ素原子、-SF5、または炭素数1~18のアルキル基、または炭素数2~18のアルケニル基。該基中の1以上の-CH2-は-O-または-S-で置換されていてもよく、基中の1つ以上の水素原子はフッ素原子で置換されていてもよい。A41:トランス-1,4-シクロへキシレン基、1,4-シクロヘキセニレン基、1,3-シクロブチレン基、1,2-シクロプロピレン基、1,2,3,4-テトラヒドロナフタレン-2,6-ジイル基、デカヒドロナフタレン-2,6-ジイル基。該基中の1つ以上の水素原子はハロゲン原子で置換されていてもよく、該基中に存在する1つまたは2つの-CH2-基は-O-または-S-で置換されていてもよい。A11、A21、A31、A51、A61、A71:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z11、Z21、Z31、Z41、Z51:相互に独立して、単結合、炭素数1~4のアルキレン基であり、基中の1つ以上の-CH2-は-O-で置換されていてもよく、また基中の1つ以上の水素原子はフッ素原子で置換されていてもよい。a、b、c、d、eは前記と同じ意味である。前記式1で表される液晶化合物のうちでも、下記式1-2で表される化合物が好ましい。R12-A12a-Z12-A22b-Z22-A32c-Z32-A42-CH2CF2CF2O-A52-Z42-A62d-Z52-A72e-R221-2式中の記号は、以下の意味を示す。R12:水素原子、炭素数1~10のアルキル基または炭素数1~10の置換アルキル基。R22:フッ素原子、-SF5、水素原子、炭素数1~10のアルキル基または炭素数1~10の置換アルキル基。A42:トランス-1,4-シクロへキシレン基。該基中の1つ以上の水素原子はハロゲン原子で置換されていてもよく1つまたは2つの-CH2-基は-O-または-S-で置換されていてもよい。A12、A22、A32、A52、A62、A72:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z12、Z22、Z32、Z42、Z52:相互に独立して、単結合または炭素数1~4のアルキレン基。a、b、c、d、eは前記と同じ意味である。前記式1で表される液晶化合物の中でも、A4が置換されていてもよいトランス-1,4-シクロへキシレン基である化合物の製造方法は、下記工程1、工程2および工程3を含むことが好ましい。工程1:ラジカル開始剤を作用させ、下記式2で表される化合物を下記式3で表される化合物に付加させ下記式4で表される化合物を得る工程。工程2:前記式4で表される化合物を脱ハロゲン化水素して、下記式1αで表される化合物を得る工程。R1-A1a-Z1-A2b-Z2-A3c-Z3-Cye-CH2CF2CF2O-A5-Z4-A6d-Z5-A7e-R21α工程3:前記式1αで表される化合物を水素添加して、下記式1βで表される化合物を得る工程。R1-A1a-Z1-A2b-Z2-A3c-Z3-Cy-CH2CF2CF2O-A5-Z4-A6d-Z5-A7e-R21βただし、式2、式3、式4、式1αおよび式1β中のR1、R2、A1、A2、A3、A5、A6、A7、Z1、Z2、Z3、Z4、Z5、a、b、c、dおよびeは前記と同じ意味を示す。また、X1およびX2はハロゲン原子または水素原子である。また、式中の-Cye-は1,4-シクロヘキセニレン基であり、-Cy-はトランス-1,4-シクロへキシレン基である。なお、上記反応において、X1をハロゲン原子とした場合、X2はX1と同一のハロゲン原子であるが、反応系中に水素源を添加する場合は、X2が水素原子となる。また、X1が水素原子である場合も、X2が水素原子となる。これら、式4において、X2が水素原子である化合物は、式1βで表される化合物であり、工程2および工程3を行う必要がない。また本発明の製造方法においてA4は置換されていてもよい。本発明の製造方法においてA4が置換されていてもよいことは本発明の液晶化合物におけるA1~A7と同様である。つまり、A4としてのトランス-1,4-シクロヘキシレン基、式1βにおけるCy、式1αにおけるCye、式2におけるシクロヘキサン環、式4におけるシクロへキシレン基において、該基中の1つ以上の水素原子はハロゲン原子で置換されていてもよく、1つまたは2つの-CH2-基は-O-または-S-で置換されていてもよい。また、本発明は、前記式1で表される液晶化合物1を含む液晶組成物を提供する。また、本発明は、該液晶組成物を、電極が配設された2枚の基板間に封入してなる液晶電気光学素子を提供する。本発明の式1で表される液晶化合物は、他の液晶材料または非液晶材料との相溶性に優れ、化学的にも安定である。また、本発明の化合物は、該化合物を構成する環基、置換基および連結基を適宜選択することにより、液晶電気光学素子に要求される様々な性能、具体的には、例えば、広い動作温度範囲、低動作電圧、高速応答性、化学的安定性等、を満たした液晶組成物を調製できる。かつ該液晶組成物を液晶電気光学素子に用いた場合に広い温度範囲で高速応答性に優れ低電圧駆動できる。本発明の製造方法に従えば、CH2CF2CF2O連結基を有する化合物を汎用性が高く工業的にも容易に簡便かつ効率的に製造することができる。以下に本発明について更に詳しく説明する。本明細書において、式1で表される液晶化合物を化合物1と記し、他の式で表される化合物も同様に記す。本発明の化合物1において、R1およびR2は、相互に独立して、水素原子、ハロゲン原子、-CN、-NCS、-SF5または炭素数1~18の1価の脂肪族炭化水素基であり、該基中の1つ以上の-CH2-は、-O-、-S-で置換されていてもよく、基中の任意の水素原子はフッ素原子で置換されていてもよく、これら基および水素原子の置換のいずれも含んでいてもよい。以下、-O-、-S-およびフッ素原子の少なくとも1つによる置換を含むアルキル基を置換アルキル基と記す。また、-O-、-S-およびフッ素原子の少なくとも1つによる置換を含むアルケニル基を置換アルケニル基と記す。1価の脂肪族炭化水素基としては、アルキル基、アルケニル基またはアルキニル基が挙げられ、中でもアルキル基またはアルケニル基が好ましい。置換アルキル基としては、アルコキシ基、アルコキシアルキル基、アルキルチオ基、アルキルチオアルキル基、フルオロアルキル基、フルオロアルコキシ基、フルオロアルコキシアルキル基、フルオロアルキルチオ基等が挙げられる。置換アルケニル基としては、アルケニルオキシ基、アルケニルオキシアルキル基、アルケニルチオ基、アルケニルチオアルキル基、フルオロアルケニル基、フルオロアルケニルオキシ基等が挙げられる。上記アルキル基としては、メチル基、エチル基、プロピル基、イソプロピル基、ブチル基、ペンチル基、ヘキシル基、ヘプチル基、オクチル基、ノニル基、デシル基等が挙げられる。アルコキシ基としては、メトキシ基、エトキシ基、プロポキシ基、ブトキシ基、ペントキシ基、ヘプチルオキシ基、オクチルオキシ基等が挙げられる。アルコキシアルキル基としては、メトキシメチル基、エトキシメチル基、プロポキシメチル基、プロポキシエチル基、メトキシプロピル基、エトキシプロピル基、プロポキシプロピル基等が挙げられる。アルキルチオ基としては、メチルチオ基、エチルチオ基、プロピルチオ基、ブチルチオ基、ペンチルチオ基、ヘキシルチオ基、ヘプチルチオ基、オクチルチオ基等が挙げられる。アルキルチオアルキル基としては、メチルチオメチル基、エチルチオメチル基、プロピルチオメチル基、ブチルチオメチル基、メチルチオエチル基、エチルチオエチル基、プロピルチオエチル基、メチルチオプロピル基、エチルチオプロピル基、プロピルチオプロピル基等が挙げられる。アルケニル基としては、ビニル基、1-プロペニル基、1-ブテニル基、1-ペンテニル基、3-ブテニル基、3-ペンテニル基等が挙げられる。アルケニルオキシ基としては、アリルオキシ基が挙げられる。フルオロアルキル基としては、トリフルオロメチル基、フルオロメチル基、2-フルオロエチル基、ジフルオロメチル基、2,2,2-トリフルオロエチル基、1,1,2,2-テトラフルオロエチル基、2-フルオロエチル基、3-フルオロプロピル基、4-フルオロブチル基、5-フルオロペンチル基等が挙げられる。フルオロアルコキシ基としては、フルオロメトキシ基、トリフルオロメトキシ基、ジフルオロメトキシ基、ペンタフルオロエトキシ基、1,1,2,2-テトラフルオロエトキシ基、ヘプタフルオロプロポキシ基、1,1,2,3,3,3-ヘキサフルオロプロポキシ基等が挙げられる。フルオロアルコキシアルキル基としては、トリフルオロメトキシメチル基等が挙げられる。フルオロアルケニル基としては、2-フルオロエテニル基、2,2-ジフルオロエテニル基、1,2,2-トリフルオロエテニル基、3-フルオロ-1-ブテニル基、4-フルオロ-1-ブテニル基等が挙げられる。フルオロアルキルチオ基としては、トリフルオロメチルチオ基、ジフルオロメチルチオ基、1,1,2,2-テトラフルオロエチルチオ基、2,2,2-トリフルオロエチルチオ基等が挙げられる。R1およびR2としては、水素原子、ハロゲン原子、-CN、-NCS、-SF5、アルキル基、アルケニル基、アルコキシ基、アルコキシアルキル基、アルキルチオ基、アルキルチオアルキル基、アルケニル基、アルケニルオキシ基、アルケニルチオ基、フルオロアルキル基、フルオロアルコキシ基、フルオロアルコキシアルキル基、フルオロアルキル基、フルオロアルケニルチオ基が好ましい。なかでも、R1およびR2としては、反応性や副反応が生じにくいことから、水素原子、フッ素原子、-SF5、炭素数1~18のアルキル基、炭素数2~18のアルケニル基、炭素数1~18の置換アルキル基、炭素数2~18の置換アルケニル基が好ましい。特に、R1としては、水素原子、炭素数1~10のアルキル基または炭素数1~10の置換アルキル基が特に好ましい。R2としては、フッ素原子、-SF5、水素原子、炭素数1~10のアルキル基または炭素数1~10の置換アルキル基が特に好ましい。化合物1において、A1、A2、A3、A4、A5、A6およびA7は、相互に独立して、トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基、または1,4-フェニレン基である。これらA1~A7各基中の1つ以上の水素原子はハロゲン原子で置換されていてもよく、またA1~A7の各環を構成する=CH-基の1つまたは2つは窒素原子で置換されていてもよく、1つまたは2つの-CH2-基は-O-、-S-で置換されていてもよく、これら基および水素原子の置換のいずれも含んでいてもよい。このような置換を含む基を、各環基名の前に置換の語を付して、たとえば置換1,4-フェニレン基、置換トランス-1、4-シクロヘキシレン基などと称することがある。ここでのハロゲン原子としては、塩素原子およびフッ素原子が好ましい。A1~A7が1,4-フェニレン基であり、さらで置換基としてハロゲン原子を有する場合、1つの1,4-フェニレン基で置換するハロゲン原子の数は1つから4つであるが、中でも、1つまたは2つが好ましい。トランス-1,4-シクロヘキシレン基であり、さらで置換基としてハロゲン原子を有する場合、置換するハロゲン原子の数は1~4つであることが好ましい。また、ハロゲン原子はシクロヘキシレン基の1位または4位の炭素原子に結合していてもよい。窒素原子による置換1,4-フェニレン基としては、2,5-ピリミジニレン基または2,5-ピリジニレン基等が挙げられる。-O-、-S-による置換トランス-1,4-シクロへキシレン基としては、1,3-ジオキサン-2,5-ジイル基、1,3-ジチアン-2,5-ジイル基等が挙げられる。A1、A2、A3、A5、A6およびA7としては、反応性や原料入手の関係から、トランス-1,4-シクロへキシレン基、1,4-フェニレン基、置換トランス-1,4-シクロへキシレン基、および置換1,4-フェニレン基が好ましい。中でも、トランス-1,4-シクロへキシレン基、1,4-フェニレン基、および1つまたは2つのフッ素原子で置換された1,4-フェニレン基が特に好ましい。A4としては、トランス-1,4-シクロへキシレン基、1,4-シクロヘキセニレン基、1,3-シクロブチレン基、1,2-シクロプロピレン基、1,2,3,4-テトラヒドロナフタレン-2,6-ジイル基またはデカヒドロナフタレン-2,6-ジイル基が好ましい。該基中の1つ以上の水素原子はハロゲン原子で置換されていてもよく、1つまたは2つの-CH2-基は-O-または-S-で置換されていてもよい。中でも、トランス-1,4-シクロへキシレン基または置換トランス-1,4-シクロへキシレン基が特に好ましい。化合物1において、Z1、Z2、Z3、Z4およびZ5は、相互に独立して、単結合、炭素数1~4の2価の脂肪族炭化水素基であり、該基中の1つ以上の-CH2-は、-O-または-S-で置換されていてもよく、基中の1つ以上の水素原子はフッ素原子で置換されていてもよく、これら基および水素原子の置換をいずれも含んでいてもよい。このような置換を有する基を、置換の語を付して称することがある。2価の脂肪族炭化水素基としては、アルキレン基、アルケニレン基またはアルキニレン基が挙げられ、中でもアルキレン基が好ましい。置換アルキレン基としては、-CF2CF2-、-CF2CH2-、-CH2CF2-、-CHFCH2-、-CH2CHF-、-CF2CHF-、-CHFCF2-、-CH2O-、-OCH2-、-CH2S-、-SCH2-、-CF2O-、-OCF2-、-CF2CF2CF2CF2-、-OCF2CF2O-、-C2H4CF2O-、等が挙げられる。また、Z1、Z2、Z3、Z4またはZ5が単結合である場合には、それぞれの基の両側に存在する基は直接結合することを意味する。例えば、Z1が単結合でありaおよびbが1の場合はA1とA2とは直接結合する。また、Z1、Z2およびZ3が単結合でありa、bおよびcが0である場合は、R1とA4とは直接結合する。Z1、Z2、Z3、Z4およびZ5としては、合成の容易さ等から、単結合、炭素数1~4のアルキレン基、該基に対応するフッ素置換アルキレン基、または-O-置換アルキレン基が好ましい。中でも、単結合および炭素数1~4のアルキレン基が特に好ましい。本発明の化合物1において、a、b、c、dおよびeは相互に独立して0または1である。ただし、0≦abcde≦3である。a、b、c、dおよびeは化合物に要求特性に応じて適宜選択することができる。たとえば化合物1が低粘性であること、あるいは該化合物が他の液晶材料または非液晶材料との相溶性に優れている点を重視する場合、0≦abcde≦1であることが好ましい。一方、化合物の高い液晶温度範囲を重視する場合、1≦abcde≦3であることが好ましい。化合物1液晶相の上限温度を高くし、粘性を下げる観点からは、A1、A2、A3、A4、A5、A6およびA7がトランス-1,4-シクロヘキシレン基、1,4-フェニレン基であることが好ましい。また、R1およびR2がアルキル基、アルケニル基、アルコキシ基であることが好ましい。化合物1のΔεを正に大きくする観点からは、-CH2CF2CF2O-のO側結合基である、-A5-Z4-A6d-Z5-A7e-R2が、電子求引性の基であることが好ましいと考えられる。この-A5-Z4-A6d-Z5-A7e-R2の電子求引性とは、化合物1において、d=e=0かつZ4およびZ5が単結合である-A5-R2の、R2が水素原子かつA5が非置換のフェニレン基またはシクロヘキシレン基であるものに比して電子求引性であることを意味する。-A5-Z4-A6d-Z5-A7e-R2が電子求引性の基となる場合としては、各基が以下のものであることが挙げられる。R2:フッ素原子、-OCF3、-OCF2H、-CN、-NCS、または-SF5A5、A6、A7:相互に独立して、1,4-フェニレン基、2-フルオロ-1,4-フェニレン基、または2,6-ジフルオロ-1,4-フェニレン基。Z4、Z5:単結合d、e:相互に独立して0または1また、A5、A6およびA7における置換型環基の置換位置は、R1に近いほうを4位、R2に近い方を1位とする。化合物1のΔεを負に大きくする観点からは、A1、A2、A3、A4、A5、A6およびA7の1つ以上が2,3-ジフルオロ-1,4-フェニレン基であることが好ましい。また、2,3-ジフルオロ-1,4-フェニレン基に直接結合するR1およびR2がアルコキシ基であることが好ましい。本発明の化合物1としては、化合物1-1が好ましい。R11-A11a-Z11-A21b-Z21-A31c-Z31-A41-CH2CF2CF2O-A51-Z41-A61d-Z51-A71e-R211-1式中の記号は、以下の意味を示す。R11、R21:相互に独立して、水素原子、フッ素原子、-SF5、または炭素数1~18のアルキル基、または炭素数2~18のアルケニル基。該基中の1つ以上の-CH2-は-O-または-S-で置換されていてもよく、基中の1つ以上の水素原子はフッ素原子で置換されていてもよい。A41:トランス-1,4-シクロへキシレン基、1,4-シクロヘキセニレン基、1,3-シクロブチレン基、1,2-シクロプロピレン基、ナフタレン-2,6-ジイル基、1,2,3,4-テトラヒドロナフタレン-2,6-ジイル基、デカヒドロナフタレン-2,6-ジイル基。該基中の1つ以上の水素原子はハロゲン原子で置換されていてもよく、該基中に存在する1つまたは2つの=CH-基は窒素原子で置換されていてもよく、1つまたは2つの-CH2-基は-O-または-S-で置換されていてもよい。A11、A21、A31、A51、A61、A71:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z11、Z21、Z31、Z41、Z51:相互に独立して、単結合、炭素数1~4のアルキレン基であり、基中の1つ以上の-CH2-は-O-で置換されていてもよく、また基中の1つ以上の水素原子はフッ素原子で置換されていてもよい。a、b、c、d、eは前記と同じ意味である。本発明の化合物1としては、化合物1-2がより好ましい。R12-A12a-Z12-A22b-Z22-A32c-Z32-A42-CH2CF2CF2O-A52-Z42-A62d-Z52-A72e-R221-2式中の記号は、以下の意味を示す。R12:水素原子、炭素数1~10のアルキル基または炭素数1~10の置換アルキル基。R22:フッ素原子、-SF5、水素原子、炭素数1~10のアルキル基または炭素数1~10の置換アルキル基。A42:トランス-1,4-シクロへキシレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。A12、A22、A32、A52、A62、A72:相互に独立して、トランス-1,4-シクロへキシレン基、または1,4-フェニレン基。該基中の1つ以上の水素原子はハロゲン原子で置換されていてもよく、基中に存在する1つまたは2つの=CH-基は窒素原子で置換されていてもよく、1つまたは2つの-CH2-基は-O-または-S-で置換されていてもよい。Z12、Z22、Z32、Z42、Z52:相互に独立して、単結合または炭素数1~4のアルキレン基。a、b、c、d、eは前記と同じ意味である。本発明の化合物1の中でも、A4が置換されていてもよいトランス-1,4-シクロへキシレン基である化合物の製造方法は、下記工程1、工程2および工程3を含むことが好ましい。工程1:ラジカル開始剤を作用させ、化合物2を3に付加させ化合物4を得る工程。工程2:化合物4を脱ハロゲン化水素して、化合物1αでを得る工程。R1-A1a-Z1-A2b-Z2-A3c-Z3-Cye-CH2CF2CF2O-A5-Z4-A6d-Z5-A7e-R21α工程3:化合物1αを水素添加して、化合物1βを得る工程。R1-A1a-Z1-A2b-Z2-A3c-Z3-Cy-CH2CF2CF2O-A5-Z4-A6d-Z5-A7e-R21βただし、式2、式3、式4、式1αおよび式1β中のR1、R2、A1、A2、A3、A5、A6、A7、Z1、Z2、Z3、Z4、Z5、a、b、c、dおよびeは前記と同じ意味を示す。また、X1およびX2はハロゲン原子または水素原子である。また、式中の-Cye-は1,4-シクロヘキセニレン基であり、-Cy-はトランス-1,4-シクロへキシレン基である。なお、上記反応において、X1をハロゲン原子とした場合、X2は同一のハロゲン原子であるが、反応系中に水素源を添加する場合は、X2が水素原子となる。また、X1が水素原子である場合も、X2が水素原子となる。これら、式4において、X2が水素原子である化合物は、化合物1βであり、工程2および工程3を行う必要がない。また本発明の製造方法においてA4は置換されていてもよい。本発明の製造方法においてA4が置換されていてもよいことは本発明の液晶化合物におけるA1~A7と同様である。つまり、A4としてのトランス-1,4-シクロヘキシレン基、式1βにおけるCy、式1αにおけるCye、式2におけるシクロヘキサン環、式4におけるシクロへキシレン基において、該基中の1つ以上の水素原子はハロゲン原子で置換されていてもよく、1つまたは2つの-CH2-基は-O-または-S-で置換されていてもよい。後述する、化合物1β-1、化合物1β-2の製造方法についても同様である。化合物1の中でも、A4が1,4-フェニレン基である化合物1γの製造方法は、下記の方法1および方法2が挙げられる。方法1:前記化合物3をメタル化して化合物5とし、化合物5と化合物6とを反応させて化合物7を得て、化合物7を還元することによる、化合物1γの製造方法。X1CF2CF2O-A5-Z4-A6d-Z5-A7e-R23MCF2CF2O-A5-Z4-A6d-Z5-A7e-R25R1-A1a-Z1-A2b-Z2-A3c-Z3-Ph-R56R1-A1a-Z1-A2b-Z2-A3c-Z3-Ph-R6CF2CF2O-A5-Z4-A6d-Z5-A7e-R27R1-A1a-Z1-A2b-Z2-A3c-Z3-Ph-CH2CF2CF2O-A5-Z4-A6d-Z5-A7e-R21γただし、式中のR5はCOOR7またはCHOであり、R6は-CO-または-CHOH-であり、R7は水素原子または炭素数1~3のアルキル基であり、Mは金属原子または金属原子を含む基であり、-Ph-は1,4-フェニレン基であり、他の記号は前記と同じ意味を示す。方法2:前記化合物3と化合物8とを、金属試薬存在下で反応させることによる、化合物1γの製造方法。X1CF2CF2O-A5-Z4-A6d-Z5-A7e-R23R1-A1a-Z1-A2b-Z2-A3c-Z3-Ph-CH2-X38R1-A1a-Z1-A2b-Z2-A3c-Z3-Ph-CH2CF2CF2O-A5-Z4-A6d-Z5-A7e-R21γただし、式中のX3は臭素原子またはヨウ素原子であり、他の記号は前記と同じ意味を示す。またA4としての1,4-フェニレン基は本発明の液晶化合物におけるA1~A7と同様に置換されていてもよい。また、化合物2は、市販品あるいは新実験化学講座丸善株式会社出版等、有機合成の成書に記載されている方法にて容易に得られる。化合物3は、例えば、以下の方法で合成することができる。HO-A5-Z4-A6d-Z5-A7e-R29↓CF2=CF2HCF2CF2O-A5-Z4-A6d-Z5-A7e-R210↓塩基CF2=CFO-A5-Z4-A6d-Z5-A7e-R211↓XFX1CF2CF2O-A5-Z4-A6d-Z5-A7e-R23ただし、式中の記号は前記と同じ意味を示す。本発明の工程1、工程2および工程3は、無溶媒または溶媒中で実施するのが好ましい。溶媒としては水、ベンゼン、トルエン、キシレン、エチルベンゼン等の芳香族炭化水素系溶媒、ペンタン、ヘキサン、ヘプタン、オクタン等の脂肪族炭化水素系溶媒;テトラヒドロフラン、ジエチルエーテル、ジイソプロピルエーテル、ジブチルエーテル、t-ブチルメチルエーテル、ジメトキシエタン等のエーテル系溶媒;石油エーテル類または前記溶媒の適当な混合溶媒等を用いることができる。これらの中でも、テトラヒドロフラン、ジエチルエーテル、t-ブチルメチルエーテル等のエーテル系溶媒、エーテル系溶媒と脂肪族炭化水素系溶媒の混合溶媒が好ましい。また、工程3としては、酢酸エチル、酢酸ブチル等のエステル系溶媒;酢酸プロピオン酸等のカルボン酸系溶媒を用いることも好ましい。本発明の製造方法の工程1は金属試薬またはラジカル開始剤を用いて実施するのが好ましい。ラジカル開始剤としては、トリエチルボラン、過酸化ベンゾイルなどの過酸化物、アゾビスイソブチロニトリルなどのジアゾ化合物が好ましい。ラジカル開始剤を用いる場合、水素源としてBu3SnHなどのスズ化合物、3SiHやPh2SiH2などのケイ素化合物などを添加しても良い。反応温度は-70~50°Cが好ましく、-10~50°Cがより好ましい。反応時間は0.1~24時間が好ましく、0.1~3時間がより好ましい。本発明の製造方法は、工程1において、化合物2が下記化合物2-1であり、化合物3が下記化合物3-1である場合が好ましい。また、工程2および工程3において、化合物4が前記化合物4-1であり、化合物1αが下記化合物1α-1であり、化合物1βが下記化合物1β-1である場合が好ましい。R11-A11a-Z11-A21b-Z21-A31c-Z31-Cye-CH2CF2CF2O-A51-Z41-A61d-Z51-A71e-R211α-1R11-A11a-Z11-A21b-Z21-A31c-Z31-Cy-CH2CF2CF2O-A51-Z41-A61d-Z51-A71e-R211β-1各式中の記号は前記と同じ意味を示す。また、本発明の製造方法は、工程1において、化合物2が下記化合物2-2であり、化合物3が下記化合物3-2である場合が特に好ましい。また、工程2および工程3において、化合物4が前記化合物4-2であり、化合物1αが下記化合物1α-2であり、化合物1βが下記化合物1β-2である場合が好ましい。R12-A12a-Z12-A22b-Z22-A32c-Z32-Cye-CH2CF2CF2O-A52-Z42-A62d-Z52-A72e-R221α-2R12-A12a-Z12-A22b-Z22-A32c-Z32-Cy-CH2CF2CF2O-A52-Z42-A62d-Z52-A72e-R221β-2各式中の記号は前記と同じ意味を示す。また、本発明は、前記化合物1を含む液晶組成物を提供する。この液晶組成物は、本発明の化合物1と、他の液晶化合物または非液晶化合物これらを総称して他の化合物というとを混合して構成される。本発明の液晶組成物における化合物1の含有量は、用途、使用目的、他の化合物の種類等により適宜変更することができるが、液晶組成物全量に対して化合物1は0.5~50質量が好ましく、特に2~20質量が好ましい。また、用途、使用目的等により、液晶組成物中に化合物1を2種類以上含有してもよい。その場合、液晶組成物の全量に対して化合物1の合計量で0.5~80質量が好ましく、特に2~50質量が好ましい。化合物1と混合して用いる他の化合物としては、屈折率異方性値を調整する成分、粘性を下げる成分、低温で液晶性を示す成分、誘電率異方性を向上させる成分、コレステリック性を付与する成分、二色性を示す成分、導電性を付与する成分、その他各種添加剤等が挙げられる。これらは、用途、要求性能等により、適宜選択されるが、通常は、液晶化合物および該液晶化合物と類似構造を有する主成分と、必要に応じて添加される添加成分とからなるものが好ましい。本発明の液晶組成物において、前記他の化合物としては、例えば、以下の式で表されるものが挙げられる。以下の式中、R3およびR4は、アルキル基、アルケニル基、アルキニル基、アルコキシ基、ハロゲン原子またはシアノ基等の基を表す。また、R3およびR4は、それぞれ同一であっても異なっていてもよい。以下の各式中、-Cy-はトランス-1,4-シクロへキシレン基を表し、-Ph-は1,4-フェニレン基を表し、-PhFF-はジフロオロフェニレン基を表す。R3-Cy-Cy-R4R3-Cy-Ph-R4R3-Cy-PhFF-CNR3-Ph-Ph-R4R3-Ph-C≡C-Ph-R4R3-Cy-COO-Ph-R4R3-Cy-COO-PhFF-CNR3-Ph-COO-Ph-R4R3-Ph-COO-PhFF-CNR3-Cy-CH=CH-Ph-R4R3-Ph-CH=CH-Ph-R4R3-Ph-CF=CF-Ph-R4R3-Cy-CF=CF-Ph-R4R3-Cy-CF=CF-Cy-R4R3-Cy-Ph-CF=CF-Ph-R4R3-Cy-Ph-CF=CF-Cy-R4R3-Ph-Cy-CF=CF-Cy-R4R3-Cy-Cy-CF=CF-Ph-R4R3-Ph-Ph-CF=CF-Ph-R4R3-Cy-CH2CH2-Ph-R4R3-Cy-Ph-CH2CH2-Ph-R4R3-Cy-Ph-CH2CH2-Cy-R4R3-Cy-Cy-CH2CH2-Ph-R4R3-Ph-CH2CH2-Ph-R4R3-Ph-Ph-CH2CH2-Ph-R4R3-Ph-Ph-CH2CH2-Cy-R4R3-Cy-Ph-Ph-R4R3-Cy-Ph-PhFF-CNR3-Cy-Ph-C≡C-Ph-R4R3-Cy-Ph-C≡C-PhFF-CNR3-Cy-Ph-C≡C-Ph-Cy-R4R3-Cy-CH2CH2-Ph-C≡C-Ph-R4R3-Cy-CH2CH2-Ph-C≡C-Ph-Cy-R4R3-Cy-Ph-Ph-Cy-R4R3-Ph-Ph-Ph-R4R3-Ph-Ph-C≡C-Ph-R4R3-Ph-CH2CH2-Ph-C≡C-Ph-R4R3-Ph-CH2CH2-Ph-C≡C-Ph-Cy-R4R3-Cy-COO-Ph-Ph-R4R3-Cy-COO-Ph-PhFF-CNR3-Cy-Ph-COO-Ph-R4R3-Cy-Ph-COO-PhFF-CNR3-Cy-COO-Ph-COO-Ph-RR3-Cy-COO-Ph-COO-PhFF-CNR3-Ph-COO-Ph-COO-Ph-R4R3-Ph-COO-Ph-OCO-Ph-R4R3-Ph-CF2O-Ph-R4R3-Cy-CF2O-Ph-R4R3-Ph-CF2O-Cy-R4R3-Cy-Ph-CF2O-Ph-R4R3-Cy-Ph-CF2O-Cy-R4R3-Cy-Cy-CF2O-Ph-R4R3-Ph-Ph-CF2O-Ph-R4R3-Ph-Ph-CF2O-Cy-R4R3-Cy-Ph-CF2O-PhFF-R4R3-Cy-PhFF-CF2O-PhFF-R4R3-Ph-Ph-CF2O-PhFF-R4R3-Ph-PhFF-CF2O-PhFF-R4R3-Ph-CF2CF2-Ph-R4R3-Cy-CF2CF2-Ph-R4R3-Cy-CF2CF2-Cy-R4R3-Cy-Ph-CF2CF2-Ph-R4R3-Cy-Ph-CF2CF2-Cy-R4R3-Cy-Cy-CF2CF2-Ph-R4R3-Ph-Ph-CF2CF2-Ph-R4R3-Ph-Ph-CF2CF2-Cy-R4なお、これらの化合物は単なる代表例であり、該化合物中の環構造または末端基に存在する水素原子が、ハロゲン原子、シアノ基、メチル基等で置換されたものでもよい。また、シクロヘキサン環やベンゼン環が他の六員環や五員環、例えば、ピリミジン環やジオキサン環等で置換されたものでもよく、環と環との間の結合基がそれぞれ独立して他の2価の結合基、例えば-CH2O-、-CH=CH-、-N=N-、-CH=N-、-COOCH2-、-OCOCH2-または-COCH2-等に変更されているものでもよく、所望の性能に合わせて選択することができる。さらに、本発明は、前記液晶組成物を液晶層の構成材として用いる液晶電気光学素子を提供する。本明細書において、液晶電気光学素子とは、表示素子に限られず、液晶の電気的または光学的特性を利用する各種の機能素子、例えば、液晶表示素子、さらに、調光窓、光シャッター、偏光変換素子、可変焦点レンズ等の用途に用いられる素子を含むものである。例えば、本発明の液晶組成物を液晶セル内に注入する等して形成される液晶層を、電極を備える2枚の基板間に挟持して構成される電気光学素子部を有する液晶電気光学素子を提供する。この液晶電気光学素子は、ツイストネマチックTN方式、スーパーツイストネマチックSTN方式、ECBモード、VAモード、ゲストホスト方式、動的散乱方式、フェーズチェンジ方式、DAP方式、二周波駆動方式、強誘電性液晶表示方式等種々のモードで駆動されるものが挙げられる。代表的な液晶電気光学素子としては、ツイストネマチックTN型液晶表示素子が挙げられる。このツイストネマチックTN型液晶表示素子は、まず、プラスチック、ガラス等の基板上に、必要に応じてSiO2、Al2O3等のアンダーコート層やカラーフィルター層を形成し、In2O3-SnO2ITO、SnO2等からなる被膜を成膜し、ホトリソグラフィ等により所要のパターンの電極を形成する。次に、必要に応じて、ポリイミド、ポリアミド、SiO2、Al2O3等のオーバーコート層を形成し、配向処理する。これにシール材を印刷し、電極面が相対向するように配して周辺をシールし、シール材を硬化して空セルを形成する。さらに、空セルに、本発明の組成物を注入し、注入口を封止剤で封止して液晶セルを構成する。この液晶セルに、必要に応じて、偏光板、カラー偏光板、光源、カラーフィルター、半透過反射板、反射板、導光板、紫外線カットフィルター等を積層、文字、図形等を印刷、ノングレア加工等をして液晶電気光学素子を得ることができる。なお、上述の説明は、液晶電気光学素子の基本的な構成および製法を説明したものであり、他の構成も採用できる。例えば、2層電極を用いた基板、2層の液晶層を形成した2層液晶セル、反射電極を用いた基板、TFT、MIM等の能動素子を形成したアクティブマトリクス基板を用いたアクティブマトリクス素子等、種々の構成のものが採用できる。さらに、本発明の組成物は、前記TN型以外のモード、即ち、高ツイスト角のSTN型液晶電気光学素子や、多色性色素を用いたゲスト-ホストGH型液晶電気光学素子、横方向の電界で液晶分子を基板に対して平行に駆動させるインプレーンスイッチングIPS型液晶電気光学素子、液晶分子を基板に対して垂直配向させるVA型液晶電気光学素子、強誘電性液晶電気光学素子等、種々の方式で使用することができる。また、電気的に書き込みをする方式ではなく、熱により書き込みをする方式に用いることもできる。以下に、実施例を挙げて本発明を更に具体的に説明する。なお以下の例は、本発明を制限することなく、本発明を例示しようとするものである。参考例1化合物3Aの合成化合物X100gのジメチルアセトアミド1200ml溶液に炭酸カリウム113gを加え、50°Cにて3時間攪拌した。窒素ガスで60に希釈したテトラフルオロエチレンを793ml/minで60分間吹き込んだ後、1時間攪拌し、水300mlを滴下した。ヘキサンにて抽出し、有機相を洗浄して、溶媒を減圧留去させて透明な液体として化合物Yを83g得た。前記と同様にして得た化合物Y527gのtertブチルメチルエーテル5300ml溶液を-78°Cに冷却してn-ブチルリチウム1.65M2400mlを滴下して-78°Cにて4時間攪拌後、10塩酸2700mlを滴下した。有機相を水洗して、溶媒を留去させ黄色の液体として化合物Zを313g得た。N-ヨードスクシンイミド981gを塩化メチレン6200mlに分散させ、フッ化水素-ピリジン420mllを滴下した。前記と同様にして得た化合物Z570gの塩化メチレン1500mlを滴下して室温にて3時間攪拌した後、10水酸化ナトリウム水溶液を滴下した。ヘキサンにて抽出し、有機相を水洗して、溶媒を減圧留去した。カラムクロマトグラフィーにて精製して紫色の液体として化合物3Aを573g得た。実施例1工程1:化合物4Aの合成化合物2A5.66g、化合物3A8.0g、1.0mollトリエチルボランヘキサン溶液1.0mlおよびヘキサン4mlを室温で5時間攪拌した、さらに1.0mollトリエチルボランヘキサン溶液を0.5ml追加し、2時間攪拌した。水を加えクエンチ後、有機相を水で洗浄後、濃縮、乾燥を行うことで化合物4A13.3gを得た。1Aの合成化合物4A13.31gと炭酸カリウム6.19gをDMF70ml中、130°Cで6時間加熱攪拌を行った。塩酸でクエンチを行った後、ヘキサンで有機相を抽出後、5重炭酸ナトリウム水溶液および水で有機相を洗浄、濃縮、乾燥を行い化合物5A10.4gを得た。この化合物5Aは、工程2における化合物1αに該当する。耐圧力容器を用いて、化合物5A3.12g、50含水5パラジウムカーボン0.6gおよび酢酸エチル30mlを水素圧0.75MPa、75°Cで3時間攪拌を行った。得られた粗油をろ過した後、濃縮を行った。得られた粗生成物をシリカクロマトグラフィーおよび再結晶溶媒:ヘキサン-エタノールで精製を行い化合物1A1.39gを得た。この化合物1Aは、工程3における化合物1βに該当する。得られた化合物1AのNMR、相系列、GC-MSを以下に示す。<NMR>19F-NMR282.6MHz、重溶媒CDCl3、基準CFCl3δppm-89.68m、2F、-116.26m、2F、-132.41、-162.96。1H-NMR282.6MHz、重溶媒CDCl3、基準SiMe4δppm6.89m、2H、2.0-0.8br、29H。<相系列>C95.9°CN113.8IC:結晶、N:ネマチック相、I:等方相<GC-MS>mz=468また、メルク社製液晶組成物ZLI-4792を母液晶として用い、化合物1Aについて下記物性を測定した。結果を表1に示す。[透明点]化合物1A30質量と母液晶70質量との混合物を用いて、偏光顕微鏡を備えた融点測定装置のホットプレートメトラー社FP-82HT型ホットステージに、試料目的化合物と母液晶との混合物を置き、1°C/分の速度で加熱しながら偏光顕微鏡を観察した。試料の一部が液晶相から等方性液体に変化したときの温度を透明点Tcとして、外挿により求めた。[屈折率異方性Δnの測定]化合物1A30質量と母液晶70質量との混合物を用いて、25°Cにおける屈折率異方性Δnを外挿により求めた。[誘電率異方性Δεの測定]化合物1A10質量と母液晶90質量との混合物を2枚のガラスセル間隔8μmの間に封入した。このセルに100mVの電圧を印加して液晶分子の短軸方向の誘電率ε⊥を測定した。88Vの電圧を印加して液晶分子の長軸方向の誘電率ε∥を測定した。化合物の誘電率異方性Δεは式Δε=ε∥-ε⊥から組成物のΔεを求めて、外挿することで求めた。20°CでのΔεを求めたところ、4.47であった。バルク粘度の測定母液晶質量70、化合物1A30質量からなる液晶組成物を調製し、ずり粘度計を用いて25°Cおよび0°Cにて測定後、外挿によって算出したところ、25°Cで.14.47mm2s1、0°Cで53.29mm2s1であった。比較例1化合物1Aと同様な方法で、比較例1の化合物のTcを外挿法によって求めたところ、73.3°Cであった。このことから、連結鎖が-CH2CF2CF2O-の液晶化合物は単結合のものよりも高いTcを示すことがわかった。比較例2化合物1Aの化合物と同様な方法で、比較例2の化合物のずり粘度を外挿法によって求めたところ、25°Cで16.00mm2s1、0°Cで54.28mm2s1であった。このことから、連結鎖が-CH2CF2CF2O-の液晶化合物は-CH2CH2CF2O-のものよりも小さなずり粘度を示すことがわかった。以上のように、本発明の含フッ素液晶化合物は、粘度、Δε、TcおよびΔnの値について、液晶組成物の構成成分として用いるのに十分な値を有していることが分った。このような本願化合物を液晶組成物に用いることで、液晶電気光学素子に要求される様々な性能を持つ組成物の調製ができることが明らかになった。実施例1および前述したスキームに基づいて、下記化合物を製造することができる。下記式中、-Cy-、-Ph-は上記と同様であり、他の記号は以下の意味を示す。-Ph2F-:2-フルオロ-1,4-フェニレン基-Ph2F,6F-:2,6-ジフルオロ-1,4-フェニレン基-Ph2F,3F-:2,3-ジフルオロ-1,4-フェニレン基また、式1中のA1~A7に相当する置換型環基の置換位置は、環員炭素がR1に近いほうを常に4位、R2に近い方を常に1位とする場合に相当する。2環の化合物a~eが全て0であるもの。としては以下のものが挙げられる。C3H7PhCH2CF2CF2OPhC2H5C3H7PhCH2CF2CF2OPhFC3H7PhCH2CF2CF2OPhFC3H7PhCH2CF2CF2OPhFC3H7PhCH2CF2CF2OPhCNC3H7PhCH2CF2CF2OPhNCSC3H7PhCH2CF2CF2OPhSF5C3H7PhCH2CF2CF2OPhOCF3C3H7OPhCH2CF2CF2OPhOCF3C2H5PhCH2CF2CF2OPhOCH3C5H11PhCH2CF2CF2OPhOCF2HCH3CHCHC2H4PhCH2CF2CF2OPhFCH3OCH2PCH2CF2CF2OPhFC3H7OPhCH2CF2CF2OPhFC3H7CyCH2CF2CF2OPhC2H5C3H7CyCH2CF2CF2OPhFC3H7CyCH2CF2CF2OPhCNC3H7OCyCH2CF2CF2OPhOCF3C2H5CyCH2CF2CF2OPhOCH3CH3CHCHC2H4CyCH2CF2CF2OPhFCH2CHCyCH2CF2CF2OPhFC5H11CyCH2CF2CF2OPhOCF2H3環の化合物a~eの何れか1つが1であり、他の3つが0であるもの。としては以下のものが挙げられる。C3H7CyPhCH2CF2CF2OPhC2H5C3H7CyPhCH2CF2CF2OPhFC3H7CyPhCH2CF2CF2OPhFC3H7CyPhCH2CF2CF2OPhFC3H7CyPhCH2CF2CF2OPhCNC2H5CyPhCH2CF2CF2OPhNCSC3H7CyPhCH2CF2CF2OPhSF5C5H11CyPhCH2CF2CF2OPhOCF3C3H7CyPhCH2CF2CF2OPhOC2H5C2H5CyPhCH2CF2CF2OPhOC2H5C3H7CyPhCH2CF2CF2OPhFC3H7CyPhCH2CF2CF2OPhFC3H7CyPhCH2CF2CF2OPhOCF3C3H7CyPhCH2CF2CF2OPhCNC2H5PhPhCH2CF2CF2OPhFC3H7PhPhCH2CF2CF2OPhFC3H7PhPhCH2CF2CF2OPhFC5H11PhPhCH2CF2CF2OPhCNC3H7PhPhCH2CF2CF2OPhNCSC3H7PhPhCH2CF2CF2OPhSF5C3H7PhPhCH2CF2CF2OPhOCF3C2H5PhPhCH2CF2CF2OPhOC2H5C3H7PhPhCH2CF2CF2OPhOC2H5C3H7PhPhCH2CF2CF2OPhFC5H11PhPhCH2CF2CF2OPhFC3H7CyCyCH2CF2CF2OPhFCH2CHCyCyCH2CF2CF2OPhFC3H7CyCyCH2CF2CF2OPhOCF3C3H7CyCyCH2CF2CF2OPhFC3H7CyCyCH2CF2CF2OPhCNC5H11CyCyCH2CF2CF2OPhOC2H5C5H11CyCyCH2CF2CF2OPhOCF2HC2H5PhCH2CF2CF2OPhPhFC3H7PhCH2CF2CF2OPhPhFC3H7PhCH2CF2CF2OPhPhFC5H11PhCH2CF2CF2OPhPhCNCH3CHCHC2H4PhCH2CF2CF2OPhPhFC3H7PhCH2CF2CF2OPhPhOCH3C3H7PhCH2CF2CF2OPhPhFC2H5PhCH2CF2CF2OPhCyC5H11C2H5PhCH2CF2CF2OPhCyC5H11C3H7PhCH2CF2CF2OPhCyC5H11C3H7PhCH2CF2CF2OPhCyOC2H5C2H5CyCH2CF2CF2OPhPhFC5H11CyCH2CF2CF2OPhPhFC3H7CyCH2CF2CF2OPhPhOCF3C3H7CyCH2CF2CF2OPhPhFC5H11CyCH2CF2CF2OPhPhCNC3H7CyCH2CF2CF2OPhPhOC2H5C3H7CyC2H4PhCH2CF2CF2OPhFC3H7CyC2H4PhCH2CF2CF2OPhFC3H7CyC2H4PhCH2CF2CF2OPhOCF3CH3CHCHC2H4CyC2H4PhCH2CF2CF2OPhC3H7CH2CHCyCH2OPhCH2CF2CF2OPhFC3H7CyCH2OPhCH2CF2CF2OPhOC2H54環の化合物a~eの何れか2つが1であり、他の2つが0であるもの。としては以下のものが挙げられる。C3H7PhCH2CF2CF2OPhPhPhC2H5C3H7PhCH2CF2CF2OPhPhPhFC2H5PhCH2CF2CF2OPhPhPhFC5H11PhCH2CF2CF2OPhPhPhCNC5H11PhCH2CF2CF2OPhPhPhOCF3C3H7PhCH2CF2CF2OPhPhPhFC2H5PhCH2CF2CF2OPhPhPhCNC2H5PhCH2CF2CF2OPhPhPhFC3H7CyCH2CF2CF2OPhPhPhC2H5C3H7CyCH2CF2CF2OPhPhPhFC2H5CyCH2CF2CF2OPhPhPhOC2H5C5H11CyCH2CF2CF2OPhPhPhCNC5H11CyCH2CF2CF2OPhPhPhOCF3C3H7CyCH2CF2CF2OPhPhPhFC2H5CyCH2CF2CF2OPhPhPhCNC3H7PhCH2CF2CF2OPhPhCyC2H5C3H7PhCH2CF2CF2OPhPhCyCHCH2C3H7PhCH2CF2CF2OPhPhCyCH3C3H7PhCH2CF2CF2OPhCyCyC2H5C3H7PhCH2CF2CF2OPhCyCyOCH3C3H7CyPhCH2CF2CF2OPhPhC2H5C3H7CyPhCH2CF2CF2OPhPhFC5H11CyPhCH2CF2CF2OPhPhOCF3C3H7CyPhCH2CF2CF2OPhCyCHCH2C5H11CyPhCH2CF2CF2OPhCyC2H5C3H7CyPhCH2CF2CF2OPhCyC2H5C3H7CyCyCH2CF2CF2OPhPhFC5H11CyCyCH2CF2CF2OPhPhCNC5H11CyCyCH2CF2CF2OPhPhOC2H5C5H11CyCyCH2CF2CF2OPhCyC3H7C3H7CyCyCH2CF2CF2OPhCyOC2H5C3H7CyCyCH2CF2CF2OPhCyOCH3C3H7PhPhPhCH2CF2CF2OPhOCF3C3H7PhPhPhCH2CF2CF2OPhFC3H7PhPhPhCH2CF2CF2OPhCNC2H5PhPhPhCH2CF2CF2OPhCNCH3CHCHC2H4PhPhPhCH2CF2CF2OPhFCH2CHCyCyCyCH2CF2CF2OPhOCF3C3H7CyCyCyCH2CF2CF2OPhFC3H7CyCyCyCH2CF2CF2OPhOC2H5C2H5OCyCyPhCH2CF2CF2OPhOCF3C3H7CyCyPhCH2CF2CF2OPhFC3H7CyCyPhCH2CF2CF2OPhCNC3H7CyCyPhCH2CF2CF2OPhOC2H5C3H7CyPhPhCH2CF2CF2OPhOCF3C3H7CyPhPhCH2CF2CF2OPhFC3H7CyPhPhCH2CF2CF2OPhCNC2H5CyPhPhCH2CF2CF2OPhCNCH2CHCyPhPhCH2CF2CF2OPhF5環の化合物a~eの何れか3つが1であり、他の2つが0であるもの。としては以下のものが挙げられる。C3H7PhPhPhPhCH2CF2CF2OPhFC3H7PhPhPhPhCH2CF2CF2OPhFC3H7PhPhPhPhCH2CF2CF2OPhCNC2H5PhPhPhPhCH2CF2CF2OPhCNCH3CHCHC2H4PhPhPhPhCH2CF2CF2OPhFCH2CHCyCyCyPhCH2CF2CF2OPhOCF3C3H7CyCyCyPhCH2CF2CF2OPhFC3H7CyCyCyPhCH2CF2CF2OPhOC2H5C2H5OCyCyPhPhCH2CF2CF2OPhOCF3C3H7CyCyPhPhCH2CF2CF2OPhFC3H7CyCyPhPhCH2CF2CF2OPhCNC3H7CyCyPhPhCH2CF2CF2OPhOC2H5C3H7CyPhPhPhCH2CF2CF2OPhOCF3C3H7CyPhPhPhCH2CF2CF2OPhFC3H7CyPhPhPhCH2CF2CF2OPhCNC2H5CyPhPhPhCH2CF2CF2OPhCNC3H7CyPhPhPhCH2CF2CF2OPhFCH2CHCyPhPhPhCH2CF2CF2OPhFC3H7PhPhPhCH2CF2CF2OPhPhFC3H7PhPhPhCH2CF2CF2OPhPhFC3H7PhPhPhCH2CF2CF2OPhPhCNC2H5PhPhPhCH2CF2CF2OPhPhCNCH3CHCHC2H4PhPhPhCH2CF2CF2OPhPhFCH2CHCyCyCyCH2CF2CF2OPhPhOCF3C3H7CyCyCyCH2CF2CF2OPhPhFC3H7CyCyCyCH2CF2CF2OPhPhOC2H5C2H5OCyCyPhCH2CF2CF2OPhPhOCF3C3H7CyCyPhCH2CF2CF2OPhPhFC3H7CyCyPhCH2CF2CF2OPhPhCNC3H7CyCyPhCH2CF2CF2OPhPhOC2H5C3H7CyPhPhCH2CF2CF2OPhPhOCF3C3H7CyPhPhCH2CF2CF2OPhPhFC3H7CyPhPhCH2CF2CF2OPhPhCNC2H5CyPhPhCH2CF2CF2OPhPhCNC3H7CyPhPhCH2CF2CF2OPhPhFCH2CHCyPhPhCH2CF2CF2OPhPhFC3H7PhPhCH2CF2CF2OPhPhPhFC3H7PhPhCH2CF2CF2OPhPhPhFC3H7PhPhCH2CF2CF2OPhPhPhCNC2H5PhPhCH2CF2CF2OPhPhPhCNCH3CHCHC2H4PhPhCH2CF2CF2OPhPhPhFCH2CHCyCyCH2CF2CF2OPhCyPhOCF3C3H7CyCyCH2CF2CF2OPhCyPhFC3H7CyCyCH2CF2CF2OPhCyPhOC2H5C2H5OCyCyCH2CF2CF2OPhPhPhOCF3C3H7CyCyCH2CF2CF2OPhPhPhFC3H7CyCyCH2CF2CF2OPhPhPhCNC3H7CyCyCH2CF2CF2OPhPhPhOC2H5C3H7CyPhCH2CF2CF2OPhPhPhOCF3C3H7CyPhCH2CF2CF2OPhPhPhFC3H7CyPhCH2CF2CF2OPhPhPhCNC2H5CyPhCH2CF2CF2OPhPhPhCNC3H7CyPhCH2CF2CF2OPhPhPhFCH2CHCyPhCH2CF2CF2OPhPhPhF"